НАПОЛНЕННЫЙ ЭЛАСТОМЕР, СОДЕРЖАЩИЙ ПОЛИУРЕТАН

1. Способ получения наполненного эластомера, в котором каучуковую композицию получают путем смешивания
I) сырого каучука,
II) сшивающего агента, способного вызывать сшивку сырого каучука (I),
III) наполнителя, содержащего функциональные группы, реакционноспособные по отношению к изоцианатам,
IV) композиции полимера с концевыми изоцианатными группами и, необязательно,
V) других добавок
и путем сшивки каучуковой композиции,
где каучуковая композиция содержит, помимо соединений (I)-(V), менее 10 мас.% от всей каучуковой композиции соединений, имеющих функциональные группы, являющиеся реакционноспособными по отношению к изоцианатам, и где композицию полимера с концевыми изоцианатными группами (IV) применяют в количестве от 1 до 200% в пересчете на вес наполнителя (III).
2. Способ по п. 1, в котором сырой каучук (I) содержит группы, реакционноспособные по отношению к изоцианатам, и не более 50% изоцианатных групп, добавленных в виде полимерной композиции с концевыми изоцианатными группами (IV), вступают во взаимодействие с сырым каучуком (I).
3. Способ по п. 1, в котором сырой каучук (I) не содержит группы, реакционноспособные по отношению к изоцианатам.
4. Способ по п. 1, в котором наполнитель (III) представляет собой диоксид кремния.
5. Способ по п. 1, в котором наполнитель (III) и полимер с концевыми изоцианатными группами (IV) и, необязательно, сырой каучук (I) и другие добавки (V) смешивают с образованием предварительной смеси и эту предварительную смесь затем смешивают с остальными компонентами.
6. Способ по п. 5, в котором предварительную смесь нагревают до температуры от 60 до 150°C.
7. Способ по п. 4, в котором диоксид кремния представляет собой осажденный диоксид кремния или высокодисперсный диоксид кремния.
8. Способ по п. 7, в котором диоксид кремния содержит агрегаты диоксида кремния с размером первичных частиц от 2 до 100 нм.
9. Способ по п. 1, в котором композиция полимера с концевыми изоцианатными группами (IV) получена путем взаимодействия или смешивания полиизоцианатов (а) с полимерными соединениями (b), реакционноспособными по отношению к изоцианатам, и также, если целесообразно, с удлинителями цепи и/или сшивающими агентами (с), где используют избыток полиизоцианата (а).
10. Способ по п. 1, в котором содержание NCO в композиции полимера с концевыми изоцианатными группами (IV) находится в интервале от 5,0 до 30, в пересчете на полный вес композиции полимерной с концевыми изоцианатными группами (IV).
11. Способ по любому из п.п. 1-10, в котором композиция полимера с концевыми изоцианатными группами (IV) содержит группы, совместимые или реакционноспособные по отношению к сырому каучуку (I).
12. Способ по п. 11, в котором группа, совместимая или реакционноспособная по отношению к натуральному каучуку (I), выбрана из группы, состоящей из гидрофобных групп, групп, содержащих двойные связи углерод-углерод, или групп, содержащих связи сера-сера, или комбинации этих групп.
13. Наполненный эластомер, полученный способом по любому из п.п. 1-12.
14. Применение наполненного эластомера, определенного в п. 13, в качестве обувной подошвы или шины.